(57)【要約】【課題】光学ムラがなく、かつ長尺のフィルムをロール状態に巻き取って長期間保存しても、フィルム同士がブロッキングを起こすことなくフィルム外観が非常に優れ、偏光膜を得るための原反となるポリビニルアルコール系フィルム、ならびに色ムラ等の障害のない光学的外観に優れた偏光膜を提供する。【解決手段】フィルム表面について、飛行時間型二次イオン質量分析計で負イオン分析を行ない、全負イオンの検出強度の合計を１としたときに、炭素数１０〜３０の脂肪族カルボン酸フラグメントイオンの検出強度の合計ａ、含硫黄フラグメントイオンの検出強度の合計ｂ、および含窒素フラグメントイオンの検出強度の合計ｃが、いずれも０．０００１〜０．０１の範囲であることを特徴とするポリビニルアルコール系フィルム、ならびに該フィルムからなる偏光膜である。【選択図】なし【特許請求の範囲】
【請求項１】
フィルム表面について、飛行時間型二次イオン質量分析計で負イオン分析を行ない、全負イオンの検出強度の合計を１としたときに、炭素数１０〜３０の脂肪族カルボン酸フラグメントイオンの検出強度の合計ａ、含硫黄フラグメントイオンの検出強度の合計ｂ、および含窒素フラグメントイオンの検出強度の合計ｃが、いずれも０．０００１〜０．０１の範囲であることを特徴とするポリビニルアルコール系フィルム。
【請求項２】
炭素数１０〜３０の脂肪族カルボン酸フラグメントイオンの検出強度の合計ａ、含硫黄フラグメントイオンの検出強度の合計ｂ、および含窒素フラグメントイオンの検出強度の合計ｃが、ａ≦ｂ≦ｃを満たすことを特徴とする請求項１記載のポリビニルアルコール系フィルム。
【請求項３】
炭素数１０〜３０の脂肪族カルボン酸フラグメントイオンが、炭素数１２のラウリン酸、炭素数１４のミリスチン酸、炭素数１６のパルミチン酸、炭素数１８のオレイン酸および炭素数１８のステアリン酸から選ばれる少なくとも１種のフラグメントイオンを含み、
炭素数１０〜３０の脂肪族カルボン酸フラグメントイオンの検出強度の合計を１としたときに、炭素数１２のラウリン酸フラグメントイオンの検出強度が０．５以上であり、
炭素数１０〜３０の脂肪族カルボン酸フラグメントイオンの検出強度の合計を１としたときに、炭素数１４のミリスチン酸、炭素数１６のパルミチン酸、炭素数１８のオレイン酸および炭素数１８のステアリン酸のフラグメントイオンの検出強度の合計が０．１〜０．５であることを特徴とする請求項１または２記載のポリビニルアルコール系フィルム。
【請求項４】
重量平均分子量１４００００〜２６００００のポリビニルアルコール系樹脂からなることを特徴とする請求項１、２または３記載のポリビニルアルコール系フィルム。
【請求項５】
フィルム幅が３．０ｍ以上であることを特徴とする請求項１、２、３または４記載のポリビニルアルコール系フィルム。
【請求項６】
フィルムの長さが４０００ｍ以上であることを特徴とする請求項１、２、３、４または５記載のポリビニルアルコール系フィルム。
【請求項７】
偏光膜の原反フィルムとして用いることを特徴とする請求項１、２、３、４、５または６記載のポリビニルアルコール系フィルム。
【請求項８】
請求項１、２、３、４、５、６または７記載のポリビニルアルコール系フィルムからなることを特徴とする偏光膜。
【請求項９】
請求項８記載の偏光膜の少なくとも片面に、保護膜を設けてなることを特徴とする偏光板。
【発明の詳細な説明】
【技術分野】
【０００１】
本発明は、ポリビニルアルコール系フィルムおよび偏光膜に関する。更に詳しくは、本発明は、光学ムラがなく、かつ長尺のフィルムをロール状態に巻き取って長期間保存しても、フィルム同士がブロッキングを起こすことのないポリビニルアルコール系フィルム、ならびに色ムラ等の障害のない偏光膜に関する。
【背景技術】
【０００２】
従来、ポリビニルアルコール系フィルムは、ポリビニルアルコール系樹脂を水などの溶媒に溶解して原液を調製したのち、溶液流延法（キャスト法）により製膜して、金属加熱ロール等を使用して乾燥することにより製造される。このようにして得られたポリビニルアルコール系フィルムは、透明性、染色性に優れたフィルムとして多くの用途に利用されており、その有用な用途の一つに光学用フィルム、特に偏光フィルムが挙げられる。かかる偏光フィルムは、上記ポリビニルアルコール系フィルムを一軸延伸し、染色したフィルムであり、液晶ディスプレイの基本構成要素として用いられている。
【０００３】
このような中、液晶テレビなどの画面の大型化に伴い、従来品より一段と長尺幅広のポリビニルアルコール系フィルム、および偏光フィルムが要望されており、特に近年、ポリビニルアルコール系フィルムは２０００ｍ以上の長尺ロールとして保管、輸送されることが多い。かかる長尺のロールは必然的に巻き厚が大きくなるので、フィルム同士のブロッキングが起こりやすく、フィルム外観を損なうだけでなく、偏光フィルムの製造時に該ロールからフィルムを巻き出すときにフィルム破断が起こったり、巻き出しのスピードが低下して生産性を落としたりしていた。更に、偏光膜の製造工程において、ブロッキング部分に色素の染色ムラが生じ、偏光性能の面内均一性が低下するなどの問題が生じていた。かかる対策としては、例えば、製膜用の原液を表面粗さが３Ｓ以下の金属表面上に流延し、厚さが均一なポリビニルアルコール系フィルムを得る製造方法が提案されている（例えば、特許文献１参照）。
【０００４】
しかし、特許文献１の開示技術をもってしてもブロッキング抑制の効果は充分ではなく、特に、比較的高温高湿下でフィルムロールを保管した場合にはブロッキングが発生する。キャスト工程において種々の界面活性剤を添加することは有効であるが、最終的な製品フィルムの表面に存在する界面活性剤の種類と量が適切でないため、ブロッキングが発生するのである。製膜前のポリビニルアルコール系樹脂溶液に添加された界面活性剤は、製膜中に揮発、分解、あるいはキャスティング基材や乾燥ロールへの付着により減少する。この減少の程度は界面活性剤の種類によって異なるが、初期の添加量と最終的なフィルムの含有量は異なる。したがって、目的とする保管および輸送中のブロッキング防止のためには、製品フィルムの表面に、適切な量の界面活性剤成分が存在することが必要となるのである。
【０００５】
【特許文献１】特開２００１−３１５１３８号公報
【発明の開示】
【発明が解決しようとする課題】
【０００６】
本発明は、優れた光学特性を有し、かつブロッキングのないポリビニルアルコール系フィルム、ならびに色ムラ等の障害のない偏光膜および偏光板の提供を目的とするものである。
【課題を解決するための手段】
【０００７】
本発明は、フィルム表面について、飛行時間型二次イオン質量分析計で負イオン分析を行ない、全負イオンの検出強度の合計を１としたときに、炭素数１０〜３０の脂肪族カルボン酸フラグメントイオンの検出強度の合計ａ、含硫黄フラグメントイオンの検出強度の合計ｂ、および含窒素フラグメントイオンの検出強度の合計ｃが、いずれも０．０００１〜０．０１の範囲であるポリビニルアルコール系フィルムに関する。
【０００８】
前記フィルムは、炭素数１０〜３０の脂肪族カルボン酸フラグメントイオンの検出強度の合計ａ、含硫黄フラグメントイオンの検出強度の合計ｂ、および含窒素フラグメントイオンの検出強度の合計ｃが、ａ≦ｂ≦ｃを満たすことが好ましい。
【０００９】
前記フィルムは、さらに、炭素数１０〜３０の脂肪族カルボン酸フラグメントイオンが、炭素数１２のラウリン酸、炭素数１４のミリスチン酸、炭素数１６のパルミチン酸、炭素数１８のオレイン酸および炭素数１８のステアリン酸から選ばれる少なくとも１種のフラグメントイオンを含み、
炭素数１０〜３０の脂肪族カルボン酸フラグメントイオンの検出強度の合計を１としたときに、炭素数１２のラウリン酸フラグメントイオンの検出強度が０．５以上であり、
炭素数１０〜３０の脂肪族カルボン酸フラグメントイオンの検出強度の合計を１としたときに、炭素数１４のミリスチン酸、炭素数１６のパルミチン酸、炭素数１８のオレイン酸および炭素数１８のステアリン酸のフラグメントイオンの検出強度の合計が０．１〜０．５であることが好ましい。
【００１０】
前記フィルムは、重量平均分子量１４００００〜２６００００のポリビニルアルコール系樹脂からなることが好ましい。
【００１１】
前記フィルムは、フィルム幅が３．０ｍ以上であることが好ましい。
【００１２】
前記フィルムは、フィルムの長さが４０００ｍ以上であることが好ましい。
【００１３】
本発明のポリビニルアルコール系フィルムは、偏光膜の原反フィルムとして用いることが好ましい。
【００１４】
また、本発明は、前記ポリビニルアルコール系フィルムからなる偏光膜に関する。
【００１５】
さらに、本発明は、前記偏光膜の少なくとも片面に、保護膜を設けてなる偏光板に関する。
【発明の効果】
【００１６】
本発明のポリビニルアルコール系フィルムは、その表面に適切な種類および量の界面活性剤成分を含有するため、光学ムラなどがなく、ロール状態での保管および輸送中にも優れた耐ブロッキング効果を発揮することができるものである。したがって、本発明のポリビニルアルコール系フィルムは、色ムラ等の障害のない偏光膜の原反として、好ましく用いられる。
【発明を実施するための最良の形態】
【００１７】
本発明は、下記条件（１）を満たすポリビニルアルコール系フィルムに関する。
【００１８】
（１）フィルム表面について、飛行時間型二次イオン質量分析計（以下、ＴＯＦ−ＳＩＭＳという）で負イオン分析を行ない、全負イオンの検出強度の合計を１と（正規化）したときに、炭素数１０〜３０の脂肪族カルボン酸フラグメントイオンの検出強度の合計ａ、含硫黄フラグメントイオンの検出強度の合計ｂ、および含窒素フラグメントイオンの検出強度の合計ｃが、いずれも０．０００１〜０．０１の範囲であること。
【００１９】
ポリビニルアルコール系フィルムを製膜する際には界面活性剤が配合されるが、製膜中に、界面活性剤は揮発またはドラム型ロールや乾燥ロールへの付着により減少する。また、製膜工程における加熱により分解も生じるため、界面活性剤の成分自体にも変化が見られる。本発明者らが確認したのは、界面活性剤のアルキル基部分が脱離し、酸化されることにより生じる炭素数１０〜３０のラウリン酸、ミリスチン酸、パルミチン酸、オレイン酸、ステアリン酸などの一連の高級脂肪酸である。本発明のポリビニルアルコール系フィルムは、フィルムの表面に存在する、このような高級脂肪酸などの界面活性剤由来成分の種類および量を限定することにより、優れた耐ブロッキング性を発現するものである。
【００２０】
本発明のポリビニルアルコール系フィルムは、フィルム表面について、ＴＯＦ−ＳＩＭＳで負イオン分析を行ない、全負イオンの検出強度の合計を１としたときに、炭素数１０〜３０の脂肪族カルボン酸フラグメントイオンの検出強度の合計ａ、含硫黄フラグメントイオンの検出強度の合計ｂ、および含窒素フラグメントイオンの検出強度の合計ｃが、いずれも０．０００１〜０．０１の範囲となる。炭素数１０〜３０の脂肪族カルボン酸フラグメントイオンの検出強度の合計ａ、含硫黄フラグメントイオンの検出強度の合計ｂ、および含窒素フラグメントイオンの検出強度の合計ｃのうち、少なくとも１つの検出強度が０．０００１未満であっても、フィルムの耐ブロッキング性は確保できず、逆にａ、ｂおよびｃのうち、少なくとも１つが０．０１を超えると、フィルム表面が白濁するなど外観が低下することとなる。炭素数１０〜３０の脂肪族カルボン酸フラグメントイオンの検出強度の合計ａは、好ましくは０．０００１〜０．００５、更に好ましくは０．０００２〜０．００４である。含硫黄フラグメントイオンの検出強度の合計ｂは、好ましくは０．０００２〜０．００６、更に好ましくは０．０００３〜０．００５である。含窒素フラグメントイオンの検出強度の合計ｃは、０．０００３〜０．０１、更に好ましくは０．０００５〜０．００９である。
【００２１】
また、本発明のポリビニルアルコール系フィルムは、炭素数１０〜３０の脂肪族カルボン酸フラグメントイオンの検出強度の合計ａ、含硫黄フラグメントイオンの検出強度の合計ｂ、および含窒素フラグメントイオンの検出強度の合計ｃが、下記条件（２）を満たすことが好ましい。
【００２２】
（２）  ａ≦ｂ≦ｃ
炭素数１０〜３０の脂肪族カルボン酸フラグメントイオンの検出強度の合計ａが、含硫黄フラグメントイオンの検出強度の合計ｂや含窒素フラグメントイオンの検出強度の合計ｃより大きい場合は、フィルム表面が白濁するなど外観が低下することとなり、含硫黄フラグメントイオンの検出強度の合計ｂが、含窒素フラグメントイオンの検出強度の合計ｃより大きい場合は、フィルム内部の白濁などで透明性が劣ることとなり好ましくない。
【００２３】
更に、本発明のポリビニルアルコール系フィルムは、次の条件（３）、（４）および（５）を満たすことが好ましい。
【００２４】
（３）炭素数１０〜３０の脂肪族カルボン酸フラグメントイオンが、炭素数１２のラウリン酸、炭素数１４のミリスチン酸、炭素数１６のパルミチン酸、炭素数１８のオレイン酸および炭素数１８のステアリン酸から選ばれる少なくとも１種のフラグメントイオンを含むこと。
【００２５】
（４）炭素数１０〜３０の脂肪族カルボン酸フラグメントイオンの検出強度の合計を１と（正規化）したときに、炭素数１２のラウリン酸フラグメントイオンの検出強度が０．５以上であること。
【００２６】
（５）炭素数１０〜３０の脂肪族カルボン酸フラグメントイオンの検出強度の合計を１と（正規化）したときに、炭素数１４のミリスチン酸、炭素数１６のパルミチン酸、炭素数１８のオレイン酸および炭素数１８のステアリン酸のフラグメントイオンの検出強度の合計が０．１〜０．５であること。
【００２７】
炭素数１０〜３０の脂肪族カルボン酸フラグメントイオンが、炭素数１２のラウリン酸、炭素数１４のミリスチン酸、炭素数１６のパルミチン酸、炭素数１８のオレイン酸および炭素数１８のステアリン酸のフラグメントイオンの少なくとも１種を含有しない場合には、ブロッキングが増大する傾向がある。
【００２８】
炭素数１２のラウリン酸フラグメントイオンの検出強度は、炭素数１０〜３０の脂肪族カルボン酸フラグメントイオンの検出強度の合計を１としたときに、好ましくは０．５以上であり、０．６以上がより好ましく、０．７以上が更に好ましい。炭素数１２のラウリン酸フラグメントイオンの検出強度が０．５未満の場合は、相対的により長鎖の高級脂肪酸がフィルム表面に存在するため、白濁などの外観低下を起こす傾向にある。炭素数１４のミリスチン酸、炭素数１６のパルミチン酸、炭素数１８のオレイン酸および炭素数１８のステアリン酸のフラグメントイオンの検出強度の合計は、好ましくは０．１〜０．５であり、０．１〜０．４がより好ましく、０．１〜０．３が更に好ましい。０．１未満の場合は耐ブロッキング性に劣り、０．５を超える場合は白濁などの外観低下を起こす傾向にある。
【００２９】
なお、フィルム表面に存在する界面活性剤に由来する成分は、ＴＯＦ−ＳＩＭＳを用いた負イオン測定により分析される。好ましくは、ＩＯＮ−ＴＯＦ社製ＴＯＦ−ＳＩＭＳ  IV装置が用いられる。測定は、一次イオンとしてＡｕ+を用い、一次イオン加速電圧２５ｋＶ、一次イオン電流０．５ｐＡ、２００μｍ角走査二次イオン負イオン収集、積算１５０秒の条件下で行なわれる。
【００３０】
本発明のポリビニルアルコール系フィルムは、ポリビニルアルコール系樹脂を製膜して得られるものであるが、その製造方法はとくに限定されず、たとえば、ポリビニルアルコール系樹脂水溶液を調製し、該水溶液をドラム型ロールに流延して製膜し、乾燥させることにより製造することができる。以下に、本発明のポリビニルアルコール系フィルムの製造方法の一例を説明する。
【００３１】
ポリビニルアルコール系フィルムの主成分であるポリビニルアルコール系樹脂としては、通常、酢酸ビニルを重合して得られるポリ酢酸ビニルをケン化して製造される樹脂が使用されるが、本発明のポリビニルアルコール系フィルムにおいては、必ずしもこれに限定されるものではなく、酢酸ビニル以外に少量の不飽和カルボン酸（塩、エステル、アミド、ニトリル等を含む）、炭素数２〜３０のオレフィン類（エチレン、プロピレン、ｎ−ブテン、イソブテン等）、ビニルエーテル類、不飽和スルホン酸塩等の酢酸ビニルと共重合可能な成分を含有させた変性ポリビニルアルコール系樹脂であってもよい。
【００３２】
また、ポリビニルアルコール系樹脂として、側鎖に１，２−グリコール結合を有するポリビニルアルコール系樹脂を用いることも好ましい。側鎖に１，２−グリコール結合を有するポリビニルアルコール系樹脂は、例えば、（ア）酢酸ビニルと３，４−ジアセトキシ−１−ブテンとの共重合体をケン化する方法、（イ）酢酸ビニルとビニルエチレンカーボネートとの共重合体をケン化および脱炭酸する方法、（ウ）酢酸ビニルと２，２−ジアルキル−４−ビニル−１，３−ジオキソランとの共重合体をケン化および脱ケタール化する方法、（エ）酢酸ビニルとグリセリンモノアリルエーテルとの共重合体をケン化する方法、等により得られる。
【００３３】
ポリビニルアルコール系樹脂の重量平均分子量は、１２００００〜３０００００が好ましく、より好ましくは１４００００〜２６００００、更に好ましくは１６００００〜２０００００である。重量平均分子量が１２００００未満では、本発明のポリビニルアルコール系フィルムを光学フィルムとする場合に充分な光学性能が得られず、３０００００を超えると延伸が困難となり工業的な生産が難しくなり好ましくない。なお、本発明のポリビニルアルコール系フィルムの製造に用いられるポリビニルアルコール系樹脂の分子量は、ＧＰＣ−ＬＡＬＬＳ法により測定される重量平均分子量である。
【００３４】
ポリビニルアルコール系樹脂のケン化度は、８０モル％以上であることが好ましく、より好ましくは８５〜１００モル％、更に好ましくは９８〜１００モル％である。ケン化度が８０モル％未満では、本発明のポリビニルアルコール系フィルムを光学フィルムとする場合に充分な光学性能が得られないことがあるので好ましくない。
【００３５】
本発明のポリビニルアルコール系フィルムを製造する際には、前記ポリビニルアルコール系樹脂に、ノニオン系、アニオン系、カチオン系などの各種界面活性剤が複数添加される。これらの中では、ポリビニルアルコール系樹脂水溶液との相溶性の点から、ノニオン系界面活性剤およびアニオン系界面活性剤が好ましい。
【００３６】
ノニオン系界面活性剤としては、下記一般式
Ｒ−Ｏ（Ｃ2Ｈ4Ｏ）nＨ
で示されるポリオキシエチレンアルキルエーテル、下記一般式
ＲＣＯＮＨ−Ｒ'−ＯＨ  または  ＲＣＯＮ−（Ｒ'−ＯＨ）2
で示される高級脂肪酸モノまたはジアルカノールアミド、下記一般式
ＲＣＯＮＨ2
で示される高級脂肪酸アミド、下記一般式
ＲＮＨ（Ｃ2Ｈ4Ｏ）xＨ  または  Ｈ（Ｃ2Ｈ4Ｏ）yＮ（Ｒ）（Ｃ2Ｈ4Ｏ）xＨ
で示されるポリオキシエチレンアルキルアミン等の含窒素型ノニオン系界面活性剤等が挙げられる。
【００３７】
前記一般式において、Ｒはアルキル基であり、その炭素数は６〜２２、好ましくは８〜１８である。Ｒは単独のアルキル基であっても、複数のアルキル基であってもよい。また、やし油、パーム油、パーム核油、牛脂等から得られるアルキル分布を有するアルキル基であってもよい。またＲはアルケニル基でもよい。ｎは１〜７０、より好ましくは１０〜３０の整数である。Ｒ'は−Ｃ2Ｈ4−、−Ｃ3Ｈ6−、−Ｃ4Ｈ8−のいずれかである。ｘおよびｙは１〜２０の整数である。
【００３８】
ポリオキシエチレンアルキルエーテルの具体例としては、例えば、ポリオキシエチレンヘキシルエーテル、ポリオキシエチレンヘプチルエーテル、ポリオキシエチレンオクチルエーテル、ポリオキシエチレンノニルエーテル、ポリオキシエチレンデシルエーテル、ポリオキシエチレンドデシルエーテル、ポリオキシエチレンテトラデシルエーテル、ポリオキシエチレンヘキサデシルエーテル、ポリオキシエチレンオクタデシルエーテル、ポリオキシエチレンエイコシルエーテル、ポリオキシエチレンオレイルエーテル、やし油還元アルコールエチレンオキサイド付加物、牛脂還元アルコールエチレンオキサイド付加物等が挙げられる。これらの中でも、ポリオキシエチレンドデシルエーテル、ポリオキシエチレンオクタデシルエーテル、やし油還元アルコールエチレンオキサイド付加物、牛脂還元アルコールエチレンオキサイド付加物等の使用が有利である。
【００３９】
高級脂肪酸アルカノールアミドの具体例としては、例えば、カプロン酸モノまたはジエタノールアミド、カプリル酸モノまたはジエタノールアミド、カプリン酸モノまたはジエタノールアミド、ラウリン酸モノまたはジエタノールアミド、パルミチン酸モノまたはジエタノールアミド、ステアリン酸モノまたはジエタノールアミド、オレイン酸モノまたはジエタノールアミド、やし油脂肪酸モノまたはジエタノールアミド、あるいはこれらのエタノールアミドに代えてプロパノールアミド、ブタノールアミドが挙げられる。これらの中でも、ラウリン酸ジエタノールアミドおよびやし油脂肪酸ジエタノールアミドが好適に使用され、特にその製造過程で副生する該ジエタノールアミドとジエタノールアミン〔ＮＨ−（Ｃ2Ｈ4ＯＨ）2〕との付加物との混合物（１：２モル型）の使用が水溶性の点で有利である。
【００４０】
高級脂肪酸アミドの具体例としては、例えば、カプロン酸アミド、カプリル酸アミド、カプリン酸アミド、ラウリン酸アミド、パルミチン酸アミド、ステアリン酸アミド、オレイン酸アミド等が挙げられる。これらの中でも、パルミチン酸アミド、ステアリン酸アミドが有利に使用される。
【００４１】
ポリオキシエチレンアルキルアミンの具体例としては、例えば、ヒドロキシエチルラウリルアミン、ポリオキシエチレンヘキシルアミン、ポリオキシエチレンヘプチルアミン、ポリオキシエチレンオクチルアミン、ポリオキシエチレンノニルアミン、ポリオキシエチレンデシルアミン、ポリオキシエチレンドデシルアミン、ポリオキシエチレンテトラデシルアミン、ポリオキシエチレンヘキサデシルアミン、ポリオキシエチレンオクタデシルアミン、ポリオキシエチレンオレイルアミン、ポリオキシエチレンエイコシルアミン等が挙げられる。これらの中でも、ヒドロキシエチルラウリルアミンとポリオキシエチレンドデシルアミンが有利に使用される。
【００４２】
また、ノニオン系界面活性剤としては、前述した界面活性剤の他に、ポリオキシエチレン高級脂肪酸アミドやアミンオキシドも用いることができる。ポリオキシエチレン高級脂肪酸アミドの具体例としては、例えば、ポリオキシエチレンカプロン酸アミド、ポリオキシエチレンカプリル酸アミド、ポリオキシエチレンカプリン酸アミド、ポリオキシエチレンラウリン酸アミド、ポリオキシエチレンパルミチン酸アミド、ポリオキシエチレンステアリン酸アミド、ポリオキシエチレンオレイン酸アミド等が挙げられ、中でもポリオキシエチレンラウリン酸アミド、ポリオキシエチレンステアリン酸アミドが有利に使用される。また、アミンオキシドの具体例としては、例えば、ジメチルラウリルアミンオキシド、ジメチルステアリルオキシド、ジヒドロキシエチルラウリルアミンオキシド等が挙げられ、中でもジメチルラウリルアミンオキシドが有利に使用される。
【００４３】
アニオン系の界面活性剤としては、例えば硫酸エステル塩型のアニオン系界面活性剤が挙げられる。代表的には、一般式
ＲＯＳＯ3-
で示されるアルキル硫酸エステル塩、一般式
Ｒ−Ｏ（Ｃ2Ｈ4Ｏ）mＳＯ3-
で示されるポリオキシエチレンアルキルエーテル硫酸塩、一般式
Ｒ−Ｘ−Ｏ（Ｃ2Ｈ4Ｏ）mＳＯ3-
で示されるポリオキシエチレンアルキルフェニルエーテル硫酸塩、一般式
ＲＣＯＮＨ−（Ｃ2Ｈ4Ｏ）mＳＯ3-
で示される高級脂肪酸アルカノールアミド硫酸エステル塩が挙げられる。
【００４４】
これらの一般式中、Ｒはアルキル基であり、その炭素数は６〜２２、好ましくは８〜１８である。Ｒは単独のアルキル基であっても、複数のアルキル基であってもよい。また、やし油、パーム油、パーム核油、牛脂等から得られるアルキル分布を有するアルキル基であってもよい。またＲはアルケニル基でもよい。Ｘは、アルキル基、アルコキシ基、またはハロゲン基で置換されていてもよい炭素数６〜１８のフェニレン基である。ｍは１〜２０、好ましくは１〜１０の整数を示す。
【００４５】
アルキル硫酸エステル塩の具体例としては、例えば、ヘキシル硫酸ナトリウム、ヘプチル硫酸ナトリウム、オクチル硫酸ナトリウム、ノニル硫酸ナトリウム、デシル硫酸ナトリウム、ドデシル硫酸ナトリウム、テトラデシル硫酸ナトリウム、ヘキサデシル硫酸ナトリウム、オクタデシル硫酸ナトリウム、エイコシル硫酸ナトリウム、あるいはこれらのカリウム塩等のアルカリ金属塩、カルシウム塩等のアルカリ土類金属塩、アンモニウム塩等の有機アミン塩等が挙げられる。これらの中でも、ドデシル硫酸アンモニウムが有利に使用される。
【００４６】
ポリオキシエチレンアルキルエーテル硫酸塩の具体例としては、例えば、ポリオキシエチレンヘキシルエーテル硫酸ナトリウム、ポリオキシエチレンヘプチルエーテル硫酸ナトリウム、ポリオキシエチレンオクチルエーテル硫酸ナトリウム、ポリオキシエチレンノニルエーテル硫酸ナトリウム、ポリオキシエチレンデシルエーテル硫酸ナトリウム、ポリオキシエチレンドデシルエーテル硫酸ナトリウム、ポリオキシエチレンテトラデシルエーテル硫酸ナトリウム、ポリオキシエチレンヘキサデシルエーテル硫酸ナトリウム、ポリオキシエチレンオクタデシルエーテル硫酸ナトリウム、ポリオキシエチレンエイコシルエーテル硫酸ナトリウム、あるいはこれらのカリウム塩、アンモニウム塩等の有機アミン塩等が挙げられる。
【００４７】
ポリオキシエチレンアルキルフェニルエーテル硫酸塩としては、例えば、ポリオキシエチレンヘキシルフェニルエーテル硫酸ナトリウム、ポリオキシエチレンヘプチルフェニルエーテル硫酸ナトリウム、ポリオキシエチレンオクチルフェニルエーテル硫酸ナトリウム、ポリオキシエチレンノニルフェニルエーテル硫酸ナトリウム、ポリオキシエチレンデシルフェニルエーテル硫酸ナトリウム、ポリオキシエチレンドデシルフェニルエーテル硫酸ナトリウム、ポリオキシエチレンテトラデシルフェニルエーテル硫酸ナトリウム、ポリオキシエチレンヘキサデシルフェニルエーテル硫酸ナトリウム、ポリオキシエチレンオクタデシルフェニルエーテル硫酸ナトリウム、ポリオキシエチレンエイコシルフェニルエーテル硫酸ナトリウム、あるいはこれらのカリウム塩、アンモニウム塩等の有機アミン塩等が挙げられる。
【００４８】
高級脂肪酸アルカノールアミド硫酸エステル塩の具体例としては、例えば、カプロン酸エタノールアミド硫酸ナトリウム、カプリル酸エタノールアミド硫酸ナトリウム、カプリン酸エタノールアミド硫酸ナトリウム、ラウリン酸エタノールアミド硫酸ナトリウム、パルミチン酸エタノールアミド硫酸ナトリウム、ステアリン酸エタノールアミド硫酸ナトリウム、オレイン酸エタノールアミド硫酸ナトリウムあるいはこれらのカリウム塩、更にはこれらエタノールアミドに代えてプロパノールアミド、ブタノールアミド等が挙げられる。
【００４９】
アニオン系の界面活性剤としては、その他、硫酸化油、高級アルコールエトキシサルフェート、モノグリサルフェート等の硫酸エステル塩も使用し得る。また、もちろん、上記硫酸エステル塩型以外の脂肪酸石鹸、Ｎ−アシルアミノ酸およびその塩、ポリオキシエチレンアルキルエステルカルボン酸塩、アシル化ペプチド等のカルボン酸塩型、アルキルベンゼンスルホン酸塩、アルキルナフタレンスルホン酸塩、ナフタレンスルホン酸の塩ホルマリン重縮合物、メラミンスルホン酸の塩ホルマリン縮合物、ジアルキルスルホコハク酸エステル塩、スルホコハク酸アルキル二塩、ポリオキシエチレンアルキルスルホコハク酸二塩、アルキルスルホ酢酸塩、α−オレフィンスルホン酸塩、Ｎ−アシルメチルタウリン塩、ジメチル−５−スルホイソフタレートナトリウム塩等のスルホン酸塩型、ポリオキシエチレンアルキルエーテルリン酸塩、ポリオキシエチレンアルキルフェニルエーテルリン酸塩、アルキルリン酸塩等のリン酸エステル塩型等の他のアニオン系界面活性剤を併用しても差し支えない。
【００５０】
本発明のポリビニルアルコール系フィルムの製造方法においては、製膜後に得られる製品フィルムの表面に存在する界面活性剤の種類と量が重要であり、製膜前の界面活性剤の添加量は、特に限定されないが、添加する界面活性剤の総量は、ポリビニルアルコール系樹脂に対して、１０〜１０００００ｐｐｍ、好ましくは１００〜１００００ｐｐｍの範囲から選択するのが適切である。１０ｐｐｍ未満ではキャスト基材からフィルムを剥離するのが困難となる傾向があり、１０００００ｐｐｍを超えるとフィルムが白濁する傾向がある。
【００５１】
ポリビニルアルコール系樹脂には、界面活性剤以外に、必要に応じてグリセリン、ジグリセリン、トリグリセリン、ポリエチレングリコール等の一般的に使用される可塑剤の１種または２種以上を、ポリビニルアルコール系樹脂に対して好ましくは３０重量％以下、より好ましくは３〜２５重量％、更に好ましくは５〜２０重量％含有させることもできる。可塑剤の含有量が３０重量％を超えると、得られるフィルムの強度が劣り好ましくない。
【００５２】
前述したポリビニルアルコール系樹脂、界面活性剤、必要に応じて可塑剤を含有するポリビニルアルコール系樹脂水溶液の調製に際しては、溶媒として水、ジメチルスルホキシド（ＤＭＳＯ）、Ｎ−メチルピロリドン、エチレングリコール、プロピレングリコール、ジエチレングリコール、トリエチレングリコール、テトラエチレングリコール、トリメチロールプロパン等の多価アルコール、エチレンジアミン、ジエチレントリアミン等のアミン類およびこれらの混合物が使用される。ポリビニルアルコール系樹脂水溶液中のポリビニルアルコール系樹脂の濃度は、５〜５０重量％が実用的である。
【００５３】
ポリビニルアルコール系樹脂水溶液は、溶解缶の中で加熱および加圧して、完全に溶解させることが好ましい。加熱および加圧の手法は特に限定されないが、例えば、攪拌しながら水溶液を加熱し、７０〜１００℃となった時点で水蒸気を吹き込みながら加圧することが好ましい。溶解缶内の圧力は０．１５ＭＰａ以上であることが好ましく、より好ましくは０．２〜０．５ＭＰａである。１１０〜１５０℃で１時間以上攪拌することにより、完全に均一な水溶液を得ることができる。
【００５４】
このようにして得られるポリビニルアルコール系樹脂水溶液は、次に、Ｔ型スリットダイよりドラム型ロールまたはエンドレスベルトに流延され、製膜される。流延に際しては、幅広化や長尺化、膜厚の均一性などの点からドラム型ロールで行なうことが好ましい。
【００５５】
ドラム型ロールの材質としては、特に限定されないが、通常ステンレスが好適に用いられ、かかるドラム表面には傷つき防止のため金属メッキが施されていることが好ましい。金属メッキの種類としては、例えば、クロムメッキ、ニッケルメッキ、亜鉛メッキ等が好適に用いられ、単独で、または２種以上の金属メッキの多層の組み合わせで使用することができるが、特に表面平滑化の容易さやその耐久性の点から、最表面がクロムメッキであることが好ましい。ドラムの表面は平滑性を保持することが望ましく、表面粗さが３Ｓ以下、特に０．５Ｓ以下であることが望ましい。
【００５６】
製膜時のドラム型ロールの温度は５０〜１２０℃が実用的であり、フィルムは、フィルムの含水率が５〜３０重量％程度に達した時点でドラムから剥離される。剥離されたフィルムは、続いて、単独または多段ロールを用いて乾燥され、未延伸のポリビニルアルコール系フィルムとなる。乾燥は、多段ロールにより、フィルムの表裏面の交互乾燥を継続することにより行なわれることが好ましい。乾燥後には、必要に応じて、熱処理や調湿が行なわれ、芯管にロール状態に巻き取られる。ドラム型ロールや乾燥用ロールの加熱手段としては、スチーム、熱媒、温水、電気ヒーター等が採用される。また、温風や冷風等を吹き付けたり、装置周辺の空気や蒸気を吸引するための補助装置の設置も可能である。
【００５７】
このようにして得られる本発明のポリビニルアルコール系フィルムの幅は、２．０ｍ以上であることが好ましく、より好ましくは３．０ｍ以上、更に好ましくは３．２〜４．５ｍ、特に好ましくは、３．４〜４．３ｍである。幅が２．０ｍ未満では、近年の幅広化の要望に答えられない。また、本発明のポリビニルアルコール系フィルムの長さは、４０００ｍ以上であることが好ましい。より好ましくは４５００〜１２０００ｍ、更に好ましくは５０００〜１００００ｍである。長さが４０００ｍ未満では、近年の長尺化の要望に答えられない。本発明のポリビニルアルコール系フィルムの膜厚は、特に限定されないが、２０〜１００μｍが好ましく、特には３０〜７０μｍが好ましい。
【００５８】
本発明のポリビニルアルコール系フィルムは、フィルムの膜厚均一性に優れ、光学的スジ等のない優れた光学特性を有し、かつ耐ブロッキング性に優れた効果を発揮するものであり、偏光膜の原反フィルムとして非常に有用である。また、もちろん、包装用フィルム、剥型フィルム、農業用フィルム、建材用フィルム等の用途にも有用である。
【００５９】
以下、本発明のポリビニルアルコール系フィルムを用いた本発明の偏光膜の製造方法について説明する。
【００６０】
偏光膜に用いられる本発明のポリビニルアルコール系フィルムの膜厚としては、３０〜１００μｍが好ましく、より好ましくは３０〜９０μｍ、更に好ましくは３０〜７０μｍである。膜厚が３０μｍ未満では延伸が難しく、一方１００μｍを超えると膜厚精度が低下して好ましくない。
【００６１】
本発明の偏光膜の製造方法としては、ポリビニルアルコール系フィルムを延伸してヨウ素または二色性染料の溶液に浸漬し染色したのち、ホウ素化合物処理する方法、延伸と染色を同時に行なったのち、ホウ素化合物処理する方法、ヨウ素または二色性染料により染色して延伸したのち、ホウ素化合物処理する方法、染色したのち、ホウ素化合物の溶液中で延伸する方法などがあり、適宜選択して用いることができる。このように、ポリビニルアルコール系フィルム（未延伸フィルム）は、延伸と染色、さらにホウ素化合物処理を別々に行なっても同時に行なってもよいが、染色工程、ホウ素化合物処理工程の少なくとも一方の工程中に一軸延伸を実施することが、生産性の点より望ましい。
【００６２】
延伸は一軸方向に３〜１０倍、好ましくは３．５〜６倍延伸することが望ましい。この際、延伸方向の直角方向にも若干の延伸（幅方向の収縮を防止する程度、またはそれ以上の延伸）を行なっても差し支えない。延伸時の温度条件は、４０〜１７０℃から選ぶのが望ましい。更に、かかる延伸倍率は最終的に前記範囲に設定されればよく、延伸操作は一段階のみならず、製造工程の任意の範囲の段階に実施すればよい。
【００６３】
フィルムへの染色は、フィルムにヨウ素または二色性染料を含有する液体を接触させることによって行なわれる。通常は、ヨウ素−ヨウ化カリウムの水溶液が用いられ、ヨウ素の濃度は０．１〜２０ｇ／ｌ、ヨウ化カリウムの濃度は１０〜７０ｇ／ｌ、ヨウ化カリウム／ヨウ素の重量比は１０〜１００が適当である。染色時間は３０〜５００秒程度が実用的であり、処理浴の温度は５〜６０℃が好ましい。水溶液には、水溶媒以外に水と相溶性のある有機溶媒を少量含有させて使用しても差し支えない。接触手段としては浸漬、塗布、噴霧等の任意の手段が適用できる。
【００６４】
染色処理されたフィルムは、ついでホウ素化合物によって処理される。ホウ素化合物としては、ホウ酸、ホウ砂が実用的である。ホウ素化合物は水溶液または水−有機溶媒混合液の形で濃度０．３〜２モル／ｌ程度で用いられ、液中には少量のヨウ化カリウムを共存させるのが実用上望ましい。処理法は浸漬法が望ましいが、もちろん塗布法、噴霧法も実施可能である。処理時の温度は４０〜７０℃程度、処理時間は２〜２０分程度が好ましく、また必要に応じて処理中に延伸操作を行なってもよい。
【００６５】
このようにして得られる本発明の偏光膜は、その少なくとも片面に、光学的に等方性の高分子フィルムまたはシートを保護膜として積層接着して、偏光板として用いることもできる。かかる保護膜としては、例えば、セルローストリアセテート、セルロースジアセテート、ポリカーボネート、ポリメチルメタクリレート、ポリスチレン、ポリエーテルスルホン、ポリアリーレンエステル、ポリ−４−メチルペンテン、ポリフェニレンオキサイド、シクロ系ないしはノルボルネン系ポリオレフィン等のフィルムまたはシートが挙げられる。
【００６６】
また、本発明の偏光膜には、薄膜化を目的として上記保護膜の代わりに、その片面または両面に、ウレタン系樹脂、アクリル系樹脂、ウレア樹脂等の硬化性樹脂を塗布し、積層させることもできる。
【００６７】
本発明の偏光膜（少なくとも片面に保護膜または硬化性樹脂を積層したものを含む）は、その一方の表面に、必要に応じて透明な感圧性接着剤層が通常知られている方法で形成されて、実用に供される場合もある。感圧性接着剤層としては、アクリル酸ブチル、アクリル酸エチル、アクリル酸メチル、アクリル酸２−エチルヘキシル等のアクリル酸エステルと、アクリル酸、マレイン酸、イタコン酸、メタクリル酸、クロトン酸等のα−モノオレフィンカルボン酸との共重合物（アクリルニトリル、酢酸ビニル、スチロールのようなビニル単量体を添加したものも含む）を主体とするものが、偏光フィルムの偏光特性を阻害することがないので特に好ましいが、これに限定されることなく、透明性を有する感圧性接着剤であれば使用可能で、例えばポリビニルエーテル系、ゴム系等でもよい。
【００６８】
また、前記感圧性接着剤が設けられた本発明の偏光板の片面（感圧性接着剤が設けられていない面）に各種機能層を設けることも可能である。機能層としては、例えばアンチグレア層、ハードコート層、アンチリフレクション層、ハーフリフレクション層、反射層、蓄光層、拡散層、エレクトロルミネッセンス層、視野角拡大層、輝度向上層等が挙げられる。更に、２種以上の層の組み合わせを設けることも可能であり、このような組み合わせとしては、例えばアンチグレア層とアンチリフレクション層、蓄光層と反射層、蓄光層とハーフリフレクション層、蓄光層と光拡散層、蓄光層とエレクトロルミネッセンス層、ハーフリフレクション層とエレクトロルミネッセンス層等の組み合わせが挙げられる。ただし、これらの組み合わせに限定されることはない。
【００６９】
本発明の偏光膜は、電子卓上計算機、電子時計、ワープロ、パソコン、モニター、液晶テレビ、携帯情報端末機、自動車や機械類の計器類等の液晶表示装置、サングラス、防眩メガネ、立体メガネ、表示素子（ＣＲＴ、ＬＣＤ等）用反射低減層、医療機器、建築材料、玩具等に有用である。
【実施例】
【００７０】
以下、本発明について実施例を挙げて具体的に説明する。なお、実施例中、「部」、「％」とあるのは特に断りのない限り重量基準である。
【００７１】
（１）重量平均分子量
ＧＰＣ−ＬＡＬＬＳ法により、以下の条件で測定する。
１）ＧＰＣ
装置：Ｗａｔｅｒｓ製２４４型ゲル浸透クロマトグラフ
カラム：東ソー（株）製ＴＳＫ−ｇｅｌ−ＧＭＰＷXL（内径８ｍｍ、長さ３０ｃｍ、２本）
溶媒：０．１Ｍ−トリス緩衝液（ｐＨ７．９）
流速：０．５ｍｌ／分
温度：２３℃
試料濃度：０．０４０％
ろ過：東ソー（株）製０．４５μｍマイショリディスクＷ−２５−５
注入量：０．２ｍｌ
検出感度（示差屈折率検出器）：４倍
２）ＬＡＬＬＳ
装置：Ｃｈｒｏｍａｔｒｉｘ製ＫＭＸ−６型低角度レーザー光散乱光度計
温度：２３℃
波長：６３３ｎｍ
第２ビリアル係数×濃度：０ｍｏｌ／ｇ
屈折率濃度変化（ｄｎ／ｄｃ）：０．１５９ｍｌ／ｇ
フィルター：ＭＩＬＬＩＰＯＲＥ製０．４５μｍフィルターＨＡＷＰ０１３００
ゲイン：８００ｍＶ
【００７２】
（２）負イオン分析
ＩＯＮ−ＴＯＦ社製ＴＯＦ−ＳＩＭＳ  IVを用いて、以下の条件で測定する。
２次イオン極性：負
測定質量範囲：０〜３５００
ラスターサイズ：２００μｍ
測定時間：１５０秒
エネルギーフィルター：無し
後段加速：３ｋＶ
１次イオン種：Ａｕ+
１次イオンエネルギー：２５ｋＶ
パルス周波数：５ｋＨｚ
パルス幅：７ｎｓ
帯電中和：無し
時間分解能：２００ｐｓ／ｃｈ
【００７３】
（３）耐ブロッキング性
得られたフィルムロールを３０℃、９０％ＲＨの環境下に１週間放置したのちに巻き出して評価する。付着や破断なく４０００ｍを巻き出せたものを○、巻き出せなかったものを×とする。
【００７４】
（４）光学ムラ
耐ブロッキング性評価で○のポリビニルアルコール系フィルムを全幅×５００ｍｍに切り出し、暗室下で白色スクリーンと投影機の間にポリビニルアルコール系フィルムを配置して、スクリーンに写る陰影を観察することにより評価する。
○：何も見えず均一である。
△：かすかな濃淡が確認できる。
×：不連続な濃淡やスジ状の濃淡が確認できる。
【００７５】
（５）色ムラ
偏光膜をクロスニコル状態の２枚の偏光板（単体透過率４３．５％、偏光度９９．９％）の間に４５°の角度で挟んだのちに、表面照度１４０００ルックスのライトボックスを用いて、透過モードで光学的色ムラを観察し、以下の基準で評価する。
○：色ムラなし
△：かすかに色ムラあり
×：色ムラあり
【００７６】
実施例１
（ポリビニルアルコール系フィルムの製造）
重量平均分子量１６６０００、ケン化度９９．８モル％のポリビニルアルコール系樹脂を用いて、以下の成分組成からなる樹脂濃度２５％のポリビニルアルコール系樹脂水溶液を調製した。
・ポリビニルアルコール系樹脂                                    １００部
・ポリオキシエチレンドデシルエーテル                            ０．０５部
（ポリオキシエチレンの縮合度は２１を中心とした１０〜３０）
・ヒドロキシエチルラウリルアミン                                ０．２０部
・ジメチルラウリルアミンオキシド                                ０．０３部
・ラウリル硫酸アンモニウム                                      ０．０４０部
・グリセリン                                                    １２部
【００７７】
次いで、ポリビニルアルコール系樹脂水溶液を、１３０℃、０．３ＭＰａの条件下で２時間攪拌して完全に溶解させた。
【００７８】
ポリビニルアルコール系樹脂水溶液をＴ型スリットダイより９０℃に加熱されたドラム型ロール（ステンレス母材に、ニッケルメッキ、更にクロムメッキを施したもの）に流延製膜した。含水率１０％まで乾燥し、続いて１２０℃で３分間熱処理を行ない、最後に調湿を行ない、含水率４％、平均厚さ５０μｍ、フィルム幅３．０ｍのポリビニルアルコール系フィルムを、４０００ｍ巻きジワなく芯管に巻き取り、フィルムロールを得た。得られたポリビニルアルコール系フィルムについて、フィルム表面の負イオン、耐ブロッキング性および光学ムラを評価した結果を表２に示す。
【００７９】
（偏光膜の製造）
得られたポリビニルアルコール系フィルムを巻き出し、水洗槽（２４℃）で膨潤させたのち、ヨウ素槽（２０℃、ヨウ素濃度０．０５ｇ／ｌ）で１．３倍、ホウ酸槽（５０℃、ヨウ素濃度０．００１２ｇ／ｌ、ホウ酸濃度４７ｇ／ｌ）で１．７倍の一軸延伸を行ない、更に、一軸延伸を続け、トータル６倍の一軸延伸を行ない、偏光膜を得た。得られた偏光膜の色ムラを評価した結果を表２に示す。
【００８０】
実施例２〜６
表１に示す界面活性剤を用いる以外は実施例１と同様にして、ポリビニルアルコール系フィルムおよび偏光膜を得た。得られたポリビニルアルコール系フィルムおよび偏光膜について実施例１と同様に評価した結果を表２に示す。
【００８１】
比較例１〜３
表１に示す界面活性剤を用いる以外は実施例１と同様にして、ポリビニルアルコール系フィルムおよび偏光膜を得た。得られたポリビニルアルコール系フィルムおよび偏光膜について実施例１と同様に評価した結果を表２に示す。
【００８２】
【表１】
2006219637.tif 000002
【００８３】
【表２】
2006219637.tif 000003